(57)【要約】  本発明は、物品をファイヤーブロックするための畝および溝を有する薄い補強不織布およびそのような布を含む物品に関する。熱または火炎に暴露させると、この布は、その元の厚みの少なくとも１．５倍まで厚みを増すことが可能である。その布は、オープンメッシュスクリムを含んでなり、オープンメッシュスクリムはその上に圧縮されかつ熱可塑性バインダーによって圧縮された状態に保持された捲縮耐熱性有機繊維を有し、布の上には畝および溝構造が付与されている。高熱または火炎に暴露されると、その構造の中のバインダーが軟化し、拘束された捲縮繊維およびすべての畝および溝を解放し、布の厚みが増大することが可能となる。【特許請求の範囲】
【請求項１】
物品をファイヤーブロックするための補強不織布であって、第一の側および第二の側を有するオープンメッシュスクリムを含んでなり、前記第一および第二の側が、その上に圧縮された捲縮耐熱性有機繊維を有し、前記繊維が熱可塑性バインダーによって圧縮された状態に保持され、前記布が、畝および溝をさらに有し、前記布が熱または火炎に暴露されると、前記布が、その元の厚みの少なくとも１．５倍まで厚みを増すことが可能である、補強不織布。
【請求項２】
前記布が熱または火炎に暴露されたときに、前記布は、その厚みが２倍になることが可能である、請求項１に記載の補強不織布。
【請求項３】
前記繊維が、熱可塑性バインダーと熱可塑性オープンメッシュスクリムとを組み合わせることによって、圧縮された状態に保持される、請求項１に記載の補強不織布。
【請求項４】
ウェブの直線１インチあたり約５〜２５の畝（直線１ｃｍあたり２〜９．８の畝）が存在する、請求項１に記載の補強不織布。
【請求項５】
前記オープンメッシュスクリムが熱可塑性材料を含んでなる、請求項１に記載の補強不織布。
【請求項６】
前記熱可塑性バインダーがバインダー繊維である、請求項１に記載の補強不織布。
【請求項７】
前記熱可塑性バインダーが、バインダー繊維とバインダー粉末との組合せを含んでなる、請求項６に記載の補強不織布。
【請求項８】
前記熱可塑性バインダーが、ポリエステルもしくはナイロンポリマーまたはそれらの混合物を含んでなる、請求項１に記載の補強不織布。
【請求項９】
前記耐熱性有機繊維がパラ−アラミド繊維である、請求項１に記載の補強不織布。
【請求項１０】
前記パラ−アラミド繊維がポリ（パラフェニレンテレフタルアミド）である、請求項９に記載の補強不織布。
【請求項１１】
前記耐熱性有機繊維が、ポリベンズアゾール、ポリベンズイミダゾール、およびポリイミドポリマーよりなる群から選択されるポリマーから製造される、請求項１に記載の補強不織布。
【請求項１２】
前記耐熱性有機繊維が、空気中、２０℃／分の昇温率で７００℃まで加熱されたときに、その繊維重量の少なくとも１０パーセントが保持されるセルロース繊維である、請求項１に記載の補強不織布。
【請求項１３】
前記セルロース繊維が、ケイ酸アルミニウム部位を有するポリケイ酸の形態の水和二酸化ケイ素を含むビスコース繊維である、請求項１２に記載の補強不織布。
【請求項１４】
前記耐熱性有機繊維が、５０重量パーセントまでのモダクリル繊維とブレンドされている、請求項１に記載の補強不織布。
【請求項１５】
請求項１に記載の補強不織布を含んでなるファイヤーブロックされた物品。
【請求項１６】
請求項９に記載の補強不織布を含んでなるファイヤーブロックされた物品。
【請求項１７】
請求項１に記載の補強不織布を含んでなるファイヤーブロックされたマットレス。
【請求項１８】
請求項９に記載の補強不織布を含んでなるファイヤーブロックされたマットレス。
【請求項１９】
請求項１に記載の補強不織布を含んでなるファイヤーブロックされた張り椅子。
【請求項２０】
請求項９に記載の補強不織布を含んでなるファイヤーブロックされた張り椅子。
【発明の詳細な説明】
【技術分野】
【０００１】
本発明は、捲縮繊維の圧縮されたウェブと補強用スクリムとから製造された、畝および溝を有する薄い補強不織布に関する。その布は熱または火炎に暴露されたときにはバルキー化し、特に、実質的にフォームから製造されたものは、ファイヤーブロック（ｆｉｒｅ  ｂｌｏｃｋｉｎｇ）マットレス、椅子張り地などの構成要素として有用である。本発明はさらに、この布を組み入れたファイヤーブロックされた（ｆｉｒｅ−ｂｌｏｃｋｅｄ）物品にも関する。
【背景技術】
【０００２】
カリフォルニア州は、住居、ホテル、および公共施設における火災により失われる人命の数を減少させる目的で、マットレスおよびマットレスセットの燃焼性を規制し、抑制することを強化してきた。具体的には、カリフォルニア州のザ・ビューロー・オブ・ホーム・ファーニシングズ・アンド・サーマル・インシュレーション・オブ・ザ・デパートメント・オブ・コンシューマー・アフェアズ（ｔｈｅ  Ｂｕｒｅａｕ  ｏｆ  Ｈｏｍｅ  Ｆｕｒｎｉｓｈｉｎｇｓ  ａｎｄ  Ｔｈｅｒｍａｌ  Ｉｎｓｕｌａｔｉｏｎ  ｏｆ  ｔｈｅ  Ｄｅｐａｒｔｍｅｎｔ  ｏｆ  Ｃｏｎｓｕｍｅｒ  Ａｆｆａｉｒｓ）は、技術公報６０３「リクワイアメンツ・アンド・テスト・プロシジャー・フォー・レジスタンス・オブ・ア・レジデンシャル・マットレス／ボックス・スプリング・セット・トゥ・ア・ラージ・オープン・フレーム（Ｒｅｑｕｉｒｅｍｅｎｔｓ  ａｎｄ  Ｔｅｓｔ  Ｐｒｏｃｅｄｕｒｅ  ｆｏｒ  Ｒｅｓｉｓｔａｎｃｅ  ｏｆ  ａ  Ｒｅｓｉｄｅｎｔｉａｌ  Ｍａｔｔｒｅｓｓ／Ｂｏｘ  Ｓｐｒｉｎｇ  Ｓｅｔ  ｔｏ  ａ  Ｌａｒｇｅ  Ｏｐｅｎ−Ｆｌａｍｅ）」を発行して、マットレスセットの燃焼性を定量化した。多くの場合、マットレスメーカーはファイヤーブロック層を組み入れたいとはするものの、既存のマットレスの美観を損なうような追加の層は望ましくないと思っている。
【０００３】
多くの場合、ステープルファイバーと薄い補強用スクリム布とを組み合わせたような、強力で薄い布が望まれているが、その理由は、それらが耐久性を有し、また不快感を与えないであろうからである。ステープルファイバーと、そのステープルファイバーをその位置に固定するためのスクリム布とを組み合わせるための各種の方法は、当業者には公知である。そのようなプロセスの一つは、水流交絡法（各種の文献で、ハイドロレーシング、スパンレーシング、ウォータージェット処理とも呼ばれている）であって、この方法では、高圧のウォータージェットをステープルファイバーに衝突させて、それらをスクリム化させ、繊維とスクリムを互いに固結させる。ステープルファイバーとスクリム布とを組み合わせるまた別な当業者公知のプロセスは、ニードルパンチ法である。このプロセスにおいては、とげ付きニードルがステープルファイバーを捕らえて、それをスクリムの中、あるいは内部繊維バットの中に送り込んで、それらの構造を固定させる。これらのプロセスによって製造される不織シートは、ステープルファイバーを、それら自体と、あるいはスクリムと、あるいはそれらの両方で機械的かつ強固に交絡させているので、布が熱を受けたり火炎に暴露されたりしたときのバルキー化が限定される。
【０００４】
ステープルファイバーとスクリム布とを組み合わせる、当業者公知のさらに別なプロセスは、接着積層またはバインダーの添加による。このプロセスにおいては、バインダーまたは接着剤を用いて、層または個々の繊維を互いに、付着させるか、固結させる。たとえば、（特許文献１）および（特許文献２）（エルブ（Ｅｒｂ））には、可燃性の熱可塑性バインダーによって固結された非熱可塑性繊維を有する極めて低密度の断熱材料が開示されている。（特許文献３）（ヤマグチ（Ｙａｍａｇｕｃｈｉ）ら）には、捲縮非弾性ステープルファイバーの嵩高不織ウェブのマトリックス繊維、赤熱（ｇｌｏｗｉｎｇ）試験法によって試験したときに少なくとも３５％の残留重量を示す捲縮難燃性繊維、および熱可塑性弾性繊維を含んでなる、耐熱性かつ難燃性のクッション構造が開示されており、ここで、マトリックス繊維と、熱可塑性繊維を含む難燃性繊維との交絡点の少なくとも幾分かは融着固結されている。エルブ（Ｅｒｂ）特許およびヤマグチ（Ｙａｍａｇｕｃｈｉ）特許のいずれもが、これらの厚い布の嵩高性または厚みを維持するためにバインダーを使用している、すなわち、その不織布が嵩高な、あるいはバルキー化された形態を維持しているために、弾性を有しているであろう。
【０００５】
布をマットレスの中に組み入れるプロセスは、そのマットレスがフォームマットレスである場合には、一段と困難となる可能性がある。典型的には、マットレスを覆う布は、スリーブまたはポケットのタイプの構造に縫製して、フォームマットレスを機械的に圧縮して、そのスリーブ構造を、マットレスの上に滑りはめる。機械的圧縮から解放させると、フォームマットレスが覆いのスリーブの中に充満する。このプロセスでは、そのようなマットレスの上に取り付ける際やあるいはフォームマットレスが完全に膨張して元の形状に戻ったときに裂けたりしないような、充分な伸びをそのスリーブ材料が有している必要がある。
【０００６】
（特許文献４）（ハートグローブ（Ｈａｒｔｇｒｏｖｅ））には、マットレスパッドカバーに適した、耐久性および伸長性がある不織布が開示されているが、この場合、そのマットレスパッドカバーのスカート部分がそのカバーを当て嵌めるマットレスの厚みの上に広がるように、充分な伸長性を有していなければならない。この布は、水流交絡された不織布の場合と同様に、繊維が機械的に交絡されているために、加熱または火炎に暴露されたときのバルキー化性が著しく制限される。
【０００７】
【特許文献１】米国特許第６，５７９，３９６号明細書
【特許文献２】米国特許第６，３８３，６２３号明細書
【特許文献３】欧州特許第６２２  ３３２号明細書
【特許文献４】米国特許出願公開第２００３/０２１３５４６号明細書
【発明の開示】
【発明が解決しようとする課題】
【０００８】
したがって、伸長性を有していて、引裂きが起きることなくフォームマットレスの上に取り付けるのが容易であり、通常の使用時には軽量で薄いが、高熱または火炎に暴露されるとバルキー化するような、補強不織布が必要とされている。
【課題を解決するための手段】
【０００９】
本発明は、物品をファイヤーブロックするための補強不織布およびその不織布を用いてファイヤーブロックされた物品に関し、ここでその布は、第一の側および第二の側を有するオープンメッシュスクリム（その第一および第二の側は、その上に圧縮された捲縮耐熱性有機繊維を有し、その繊維は、熱可塑性バインダーによって圧縮された状態に保持されている）を含んでなり、その布はさらに畝および溝を有するが、その布が熱または火炎に暴露されると、その布がその元の厚みの少なくとも１．５倍まで厚みを増すことが可能である。
【発明を実施するための最良の形態】
【００１０】
本発明は、物品をファイヤーブロックするための薄い補強不織布に関する。熱または火炎に暴露されると、この布は、その元の厚みの少なくとも１．５倍まで厚みを増すことが可能である。その布は、第一の側および第二の側を有するオープンメッシュスクリムを含んでなり、その第一および第二の側は、その上に圧縮され、熱可塑性バインダーによって圧縮された状態に保持されている、捲縮耐熱性有機繊維を有している。その不織布は畝および溝を有している。その畝および溝が、ドライクレーピングにより付与されているのが好ましいが、これはその材料が表面に接着剤的な接着を用いることなくクレープ仕上げされていることを意味している。マットレスファイヤーブロック用として布をフォームマットレスの上に取り付ける際に、その布が張力下に置かれ、それによって、相当な数の畝および溝が直立するのが好ましい。その布が高熱または火炎に暴露されると、その構造の中のバインダーが軟化し、拘束された捲縮繊維およびすべての畝および溝を解放し、布の厚みが劇的に増大することが可能となる。この増大によって、布の中に空気のポケットが作り出され、それがその布の熱的性質を作り出すものと考えられる。
【００１１】
その布が高熱または火炎に反応してその厚みを増大させることが可能であるのは、捲縮された耐熱性有機繊維が圧縮はされているが、布に顕著に交絡されていないからである。従来開発されてきた繊維−スクリムシートでは、繊維を、スクリムとまたはそのシートの中の他の繊維と機械的に高度に交絡させることに的をしぼってきた。典型的には、この機械的な交絡は、シートを形成している繊維および／またはスクリムの嵩高ウェブの中にエネルギーを注入して、繊維を交絡させ、シートの密度を上げることにより実施される。これを行うと、シートの繊維が強く交絡されて、熱および火炎に暴露されたときに、自由に動けない。
【００１２】
本発明の布は、シートを製造するに充分なだけの繊維の交絡しか有していない、すなわち、その繊維は、オーバーレイさせたりオープンメッシュスクリムと組み合わせたりすることが可能な軽量ウェブを形成させるのに必要な程度にのみ、互いに交絡させられている。繊維を互いにか、あるいはスクリムと交絡させるために、シートに余分なエネルギーを加えていない。次いでその軽量ウェブを加熱によってスクリムに積層させ、その組合せ物を圧縮し、次いでその組合せ物を冷却して、捲縮繊維が圧縮し拘束されたままで、その構造を固定させる。この方法で嵩高シートを圧縮することによって、バインダー材料が軟化したときに、シートの中の繊維が自由を取り戻して、圧縮される前のものと同様の以前の嵩高な状態となる。
【００１３】
高熱または火炎に暴露されると、本発明の畝および溝を有する補強布の厚みが増加して、その元の厚みの少なくとも１．５倍の厚みとなる。畝および溝を有する、張力がかかっていない布を高熱または火炎に暴露させると、布の中で少なくとも２種の作用が起きると考えられる。それら２種の作用は、最終的な補強布を製造するために用いられたベース圧縮シートに帰することができる高熱または火炎の際の第一の作用と、最終的な補強布の中の畝および溝に帰することができる高熱または火炎の際の第二の作用とに、分けて考えると最も理解しやすい。その第一の作用は、ベース圧縮シートのバルキー化であって、それによって圧縮シート、すなわち最終的な補強布の厚みが増大する。その第二の作用は、最終の補強布中の畝および溝の緩和または「ほどけ」（ｕｎｆｏｌｄｉｎｇ）であって、これは厚みを減少させる傾向を有している。その第一の作用またはバルキー化効果は、第二の作用または「ほどけ」効果よりは大きく、そのために、畝および溝を有する補強布が高熱または火炎に暴露されたときに、その厚みを、その元の厚みの少なくとも１．５倍である厚み、好ましくはその元の厚みの２倍の厚みにまで増大させることが可能となる。
【００１４】
そのベース圧縮シートは、全体の厚みが０．０２５〜０．２４センチメートル（０．０１０〜０．１０インチ）であるのが好ましい。そのような布はさらに、２０〜１７０ｇ／ｍ２（０．６〜５ｏｚ／ｙｄ２）の範囲の目付けを有しているのが好ましく、そこでは、スクリム成分が好ましくは３．４〜３４ｇ／ｍ２（０．１〜１．０ｏｚ／ｙｄ２）を構成し、繊維ウェブ成分が好ましくは１７〜１３６ｇ／ｍ２（０．５〜４．０ｏｚ／ｙｄ２）の範囲である。このベース圧縮シートを、クレープ仕上げする前に高熱または火炎に暴露させると、温度が高くなる程、バルキー化の速度およびバルキー化の程度が上がり、圧縮された厚みの２５倍を超えてその厚みが増大することも可能である。バルキー化効果が開始されるには低くても１５０度の温度が必要であると考えられ、また、約２２５度の温度で開始すると、バルキー化作用は直ちに進行すると考えられる。クレープ仕上げしていない、圧縮シートを直接火炎に暴露させたときに、バルキー化の最大量が達成されるが、この場合、そのシートは、その元の厚みの約２９倍までバルキー化することが見出された。畝または溝の無いこのベース圧縮シートを直接火炎に暴露させた場合、その布の厚みは、その元の厚みの好ましくは少なくとも５倍、好ましくは１０倍まで増大する。
【００１５】
畝および溝を有する本発明の補強不織布は、約２４〜１７０ｇ／ｍ２（０．７〜５．０ｏｚ／ｙｄ２）の目付けを有しているのが好ましい。そのようなクレープ仕上げをした布はさらに、全体の厚みが約０．０６〜０．３センチメートル（０．１５〜０．７６インチ）であれば好ましい。本発明の畝および溝を有する、張力がかかっていない補強布の厚みは、高熱または火炎に暴露させたときに、その元の厚みの少なくとも１．５倍である厚みにまで増大することができる。高熱または火炎に暴露させたときに、その厚みが倍増することができる布が好ましい。本発明の畝および溝を有する布を説明する一つの例を挙げれば、元の厚みが１．９ｍｍの張力がかかっていない布のサンプルは、１５０℃の熱に暴露したときに、元の布の約１．３倍の厚みに増大し：２００℃の熱に暴露したときには、元の布の約１．５倍の厚みに増大し；２２５℃の熱に暴露したときには、元の布の約１．８倍の厚みに増大し；そして、２５０℃の熱に暴露したときには、元の布の約２．５倍の厚みに増大する。ベース圧縮シートに関しては、バルキー化効果を開始させるには１５０℃の温度が必要と考えられ、さらに、約２２５度の温度で開始させるか、または火炎と接触させた場合には、バルキー化作用が直ちに進行すると考えられる。
【００１６】
その補強布をマットレスの上で伸長させると、すなわち、その布を張力下に置くと、ランダムな「ひだ」が解けるために、布の領域がそれらの元の厚みの約１０〜２５パーセントの間に平たくなると考えられる。したがって、張力をかけた補強布の厚みをベースとしたバルキー化効果は一般に、その補強布を実際にフォームマットレスの上で使用した場合には、２倍以上に増大すると考えられる。
【００１７】
畝および溝を有する本発明の補強不織布は、捲縮耐熱性有機繊維を含んでなる。そのような捲縮繊維は、カット長さが０．４〜２．５インチ（１〜６．３ｃｍ）、好ましくは０．７５〜２インチ（１．９〜５．１ｃｍ）の範囲で、かつ好ましくは２〜５捲縮／センチメートル（５〜１２捲縮／インチ）であるような、ステープルファイバーであるのが好ましい。「耐熱性繊維」という用語は、その繊維を空気中、２０℃／分の昇温率で５００℃まで加熱したときに、好ましくはその繊維重量の９０パーセントを保持するということを意味する。そのような繊維は一般に耐燃性であるが、これは、その繊維または布が空気中で火炎を維持できないような限界酸素指数（ＬＯＩ）を、その繊維またはその繊維から製造した布が有しているということを意味しており、その好適なＬＯＩ範囲は、約２６以上である。好適な繊維は、火炎に暴露したときでも過度に収縮しないものであるが、これはすなわち、火炎に暴露されても繊維の長さが顕著に短くならないということである。空気中、２０℃／分の昇温率で５００℃まで加熱したときに、その繊維重量の９０パーセントを保持する有機繊維を含む布は、衝突してくる火炎によって燃焼されてもクラックや開口が限定された量にしかならない傾向を有しており、このことは、ファイヤーブロック手段としての布の性能にとって重要である。
【００１８】
本発明のファイヤーブロック補強不織布において有用な、耐熱性があって安定な繊維としては、パラ−アラミド、ポリベンズアゾール、ポリベンズイミダゾール、またはポリイミドポリマーから製造された繊維が挙げられる。好適な耐熱性繊維は、アラミドポリマー、特にパラ−アラミドポリマーから製造される。
【００１９】
本明細書で使用するとき、「アラミド」という用語は、アミド（−ＣＯＮＨ−）結合の少なくとも８５％が２個の芳香環に直接結合しているようなポリアミドを意味する。「パラ−アラミド」という用語は、分子鎖において、２個の環またはラジカルが互いにパラ配向されていることを意味する。アラミドに添加剤を併用することもできる。事実、重量で１０パーセントもの他のポリマー材料をアラミドとブレンドすることが可能である、あるいは、アラミドのジアミンを、１０パーセントもの他のジアミンで置換したり、あるいはアラミドの二酸塩化物を１０パーセントもの他の二酸塩化物で置換したりしたコポリマーを使用することが可能である、ということが見出された。本発明の実施において好適なパラ−アラミドは、ポリ（パラフェニレンテレフタルアミド）である。本発明において有用なパラ−アラミド繊維を製造する方法は一般に開示されており、たとえば、米国特許第３，８６９，４３０号明細書；米国特許第３，８６９，４２９号明細書および米国特許第３，７６７，７５６号明細書に記載がある。そのような芳香族ポリアミド有機繊維およびそれらの繊維の各種の形態は、デラウェア州ウィルミントン（Ｗｉｌｍｉｎｇｔｏｎ，Ｄｅｌａｗａｒｅ）のデュポン・カンパニー（ＤｕＰｏｎｔ  Ｃｏｍｐａｎｙ）から、商標ケブラー（Ｋｅｖｌａｒ）（登録商標）繊維として入手可能である。
【００２０】
本発明において有用な市販のポリベンズアゾール繊維としては、日本国の東洋紡（Ｔｏｙｏｂｏ，Ｊａｐａｎ）から入手可能なザイロン（Ｚｙｌｏｎ）（登録商標）ＰＢＯ−ＡＳ（ポリ（ｐ−フェニレン−２，６−ベンゾビスオキサゾール）繊維、ザイロン（Ｚｙｌｏｎ）（登録商標）ＰＢＯ−ＨＭ（ポリ（ｐ−フェニレン−２，６−ベンゾビスオキサゾール））繊維が挙げられる。本発明において有用な市販のポリベンズイミダゾール繊維としては、セラニーズ・アセテート・ＬＬＣ（Ｃｅｌａｎｅｓｅ  Ａｃｅｔａｔｅ  ＬＬＣ）から入手可能な、ピービーアイ（ＰＢＩ）（登録商標）繊維が挙げられる。本発明において有用な市販のポリイミド繊維としては、ラプラス・ケミカル（ＬａＰｌａｃｅ  Ｃｈｅｍｉｃａｌ）から入手可能な、Ｐ−８４（Ｐ−８４）（登録商標）繊維が挙げられる。
【００２１】
別な場合として、「耐熱性繊維」には、空気中、２０℃／分の昇温率で７００℃まで加熱したときに、その繊維重量の少なくとも１０パーセントが保持されるセルロース繊維が含まれていてもよい。それらの繊維は、炭化物形成性（ｃｈａｒ  ｆｏｒｍｉｎｇ）であると言われる。繊維の中に組み込まれた１０パーセントの無機化合物を有する再生セルロース繊維が好適なセルロース繊維である。そのような繊維、およびそのような繊維を製造するための方法は、米国特許第３，５６５，７４９号明細書および英国特許第１，０６４，２７１号明細書に一般的に開示されている。本発明において好適な炭化物形成性再生セルロース繊維は、ケイ酸アルミニウム部位を有するポリケイ酸の形の水和二酸化ケイ素を含むビスコース繊維である。そのような繊維、およびそのような繊維を製造するための方法は、米国特許第５，４１７，７５２号明細書および国際公開第９２１７６２９号パンフレットに一般的に開示されている。ケイ酸を含み、約３１（±３）パーセントの無機物質を有するビスコース繊維は、フィンランドのサテリ・オイ・カンパニー（Ｓａｔｅｒｉ  Ｏｙ  Ｃｏｍｐａｎｙ，Ｆｉｎｌａｎｄ）から商標ビジル（Ｖｉｓｉｌ）（登録商標）として販売されている。
【００２２】
耐熱性繊維を他の繊維とブレンドすることも可能ではあるが、他の繊維が、その布が火炎遮断材として機能することを損なわないことが好ましい。たとえば、５０パーセントまでのモダクリル繊維を、耐熱性繊維とブレンドすることができる。モダクリル繊維は、燃焼させたときに火炎を抑制するハロゲン含有ガスをこの繊維が放出するので、有用である。「モダクリル繊維」という用語は、アクリロニトリルを含んでなるポリマーからのアクリル系合成繊維を意味している。そのポリマーは、３０〜７０重量パーセントのアクリロニトリルと、７０〜３０重量パーセントのハロゲン含有ビニルモノマーを含んでなるコポリマーであるのが好ましい。そのハロゲン含有ビニルモノマーは、たとえば塩化ビニル、塩化ビニリデン、臭化ビニル、臭化ビニリデンなどから選択される、少なくとも１種のモノマーである。共重合可能なビニルモノマーの例としては、アクリル酸、メタクリル酸、そのような酸の塩またはエステル、アクリルアミド、メチルアクリルアミド、酢酸ビニルなどが挙げられる。
【００２３】
本発明において使用される好適なモダクリル繊維は、塩化ビニリデンと組み合わせたアクリロニトリルのコポリマーであって、そのコポリマーには、火炎抑制性を向上させるための、１種または複数のアンチモン酸化物がさらに含まれていてもよい。そのような有用なモダクリル繊維としては、２重量パーセントの三酸化アンチモンを含む米国特許第３，１９３，６０２号明細書に開示されている繊維、少なくとも２重量パーセントそして好ましくは８重量パーセント以下の量で存在する各種のアンチモン酸化物を用いて製造された、米国特許第．３，７４８，３０２号明細書に開示されている繊維、ならびに８〜４０重量パーセントのアンチモン化合物を含む、米国特許第５，２０８，１０５号明細書および米国特許第５，５０６，０４２号明細書に開示されている繊維などが挙げられるが、これらに限定される訳ではない。好適なモダクリル繊維は、日本国の株式会社カネカ（Ｋａｎｅｋａ  Ｃｏｒｐｏｒａｔｉｏｎ，Ｊａｐａｎ）から市販されている、たとえばプロテックス（Ｐｒｏｔｅｘ）Ｃ繊維（このものは、１０〜１５重量のアンチモン酸化物を含んでいると言われている）であるが、あるいは、アンチモン酸化物がもっと少なく、６重量パーセント以下で含む他の繊維；またはアンチモン酸化物をまったく含まない繊維もまた使用することができる。
【００２４】
捲縮有機繊維は、３０重量部までのバインダー材料を用いて位置を保持されているのが好ましい。好適なバインダー材料は、バインダー繊維とバインダー粉末を組み合わせたものであって、このものは熱を加えることによって活性化される。バインダー繊維は典型的には、繊維ブレンド物の中の他のステープルファイバーのいずれの軟化点よりも低い軟化点を有する熱可塑性物質から製造される。バインダー繊維としてはシース／コア二成分繊維が好ましく、特に、コアがポリエステルホモポリマーでシースがバインダー材料となるコポリエステルからなる二成分繊維のバインダー繊維が好ましいが、そのようなものとしては、たとえば日本国のユニチカ株式会社（Ｕｎｉｔｉｋａ  Ｃｏ．，Ｊａｐａｎ）から（たとえば、商品名メルティ（ＭＥＬＴＹ）（登録商標）として販売）一般に入手可能である。有用なタイプのバインダー繊維としてはさらに、ポリアミドから製造されたもの、たとえばグリルテックス・ＰＡ・バイコ・ＢＡ（Ｇｒｉｌｔｅｘ  ＰＡ  Ｂｉｋｏ  ＢＡ）１４０、８ｄｐｆ、カット長２インチのナイロンバインダー繊維；またはポリプロピレン、ポリエチレン、もしくはポリエステルポリマーもしくはコポリマーから製造されたバインダー繊維が挙げられるが、それらの繊維はそれらのポリマーもしくはコポリマーだけを含んでいてもよいし、あるいは、サイド・バイ・サイドもしくはシース／コア構成の二成分繊維であってもよい。それらのバインダー繊維が、補強不織布の２０パーセントまでの量で存在しているのが好ましい。バインダー粉末は、補強不織布の３０パーセントまでの量で存在しているのが好ましい。好適なバインダー粉末は、熱可塑性バインダー粉末のたとえば、コポリエステルのグリルテックス（Ｇｒｉｌｔｅｘ）ＥＭＳ・６Ｅ接着性粉末または、グンロン（Ｇｎｌｏｎ）ＳＭＳ・Ｄ１２６０・Ａｆｔ６２ポリアミド（ナイロン）粉末などである。
【００２５】
本発明の補強不織布にはさらに、オープンメッシュスクリムも含まれる。そのようなスクリムは、好ましくは３．４〜３４ｇ／ｍ２（０．１〜１．０ｏｚ／ｙｄ２）の範囲の目付けを有し、「オープンメッシュ」スクリムと呼ばれているものであるが、その理由は、それらのスクリムは、たて糸およびよこ糸の両方向で、約０．８〜６末端／センチメートル（２〜１５末端／インチ）しか有していないからである。最も好適なオープンメッシュスクリムは、６．８〜２４ｇ／ｍ２（０．２〜０．７ｏｚ／ｙｄ２）の範囲の目付けを有し、たて糸およびよこ糸の両方向で好ましくは１〜４末端／センチメートル（３〜１０末端／インチ）を有しているものである。一般的には、そのメッシュスクリムは、２組の、バインダーコーティングを有する交差撚りを加えた（ｃｒｏｓｓ−ｐｌｉｅｄ）ポリエステル連続フィラメントまたは連続フィラメントヤーンを互いに接着させて製造する。いくつかのスクリムにおいては、いずれか一方の方向たとえばよこ糸方向における末端が、所望に応じて、交差するたて糸末端のいずれかの片側または両側に配された複数の連続フィラメントからなるようにすることができる。代表的なオープンメッシュスクリムは、ニューヨーク州ナイアガラ・フォールズ（Ｎｉａｇａｒａ  Ｆａｌｌｓ，Ｎｅｗ  Ｙｏｒｋ）のサン＝ゴバン・テクニカル・ファブリックス（Ｓａｉｎｔ−Ｇｏｂａｉｎ  Ｔｅｃｈｎｉｃａｌ  Ｆａｂｒｉｃｓ）からベイエックス（Ｂａｙｅｘ）（登録商標）スクリム・ファブリックスの名前で入手可能である。本発明の補強不織布においては、ベイエックス（Ｂａｙｅｘ）（登録商標）オープンメッシュスクリムの２種のタイプが特に有用である。ベイエックス（Ｂａｙｅｘ）（登録商標）製品番号ＫＰＭ４４１０/Ｐ３は、たて糸およびよこ糸の両方向共に７８ｄｔｅｘ（７０デニール）の連続ポリエステルフィラメントから作られていて、両方向ともに、１．６末端／ｃｍ（４末端／インチ）である。それは、６．８ｇ／ｍ２（０．２ｏｚ／ｙｄ２）の目付けを有し、その連続フィラメントには熱可塑性のコーティングを有していて、それが交差撚りを加えたフィラメントの位置を保持している。さらに、ベイエックス（Ｂａｙｅｘ）（登録商標）製品番号ＰＱＲＳ４３５１/Ｒ１７は、たて糸は１６７ｄｔｅｘ（１５０デニール）連続ポリエステルフィラメント、そしてよこ糸方向は２７７ｄｔｅｘ（２５０デニール）の連続ポリエステルフィラメントヤーンから製造されていて、それぞれのヤーン（または末端）は、３本のフィラメントを有し、たて糸方向には１．６末端／ｃｍ（４末端／インチ）、よこ糸方向には１．２末端／ｃｍ（３末端／インチ）の間隔が設けられている。ヤーンの中の個々のフィラメントそれぞれは、２デニール（２．２ｄｔｅｘ）のフィラメント線密度を有している。それは、２３．７ｇ／ｍ２（０．７ｏｚ／ｙｄ２）の目付けを有し、その連続フィラメントには熱可塑性のコーティングを有していて、それが交差撚りを加えたフィラメントの位置を保持している。このタイプのスクリムは、充分な強さを与えながらも、燃焼性に過度に寄与することはない。オープンメッシュはさらに、メッシュスクリムは繊維ウェブとの結合点の数が少ないために��耐熱性繊維を拘束することが少ない筈であるから、布を高熱に暴露させたときに、その布の中にオープンポケットを形成するのに寄与するとも考えられる。スクリムは、熱可塑性または非熱可塑性フィラメントを含んでなることが可能で、アラミド、ナイロン、ガラス、またはポリエステルであってよい。スクリムがポリエステルのような熱可塑性プラスチックの場合には、その不織布を燃焼させると、捲縮耐熱性繊維がバルキー化されるために、このメッシュは燃焼領域から実質的に姿を消す。
【００２６】
本発明の布には、粗い畝および溝の構成を有しているが、これは、それらの畝および溝がミクロなものではなく、感覚的に目立つ、一般的には直線１インチあたり約５〜２５本の畝を含んでなることを意味している。それらの畝および溝の形成は、規則的であってもランダムであってもよいが、ランダムに形成された畝および溝が好ましい。「ランダムに形成される」という用語は、畝および溝のパターンを見たときに、布の中の隣り合った畝および溝が全く同一ではない、ということを意味している。一般的には、布の厚みや布中での繊維の配列が局所的に変動するようなことが原因で、それらの畝および溝は同一ではない；布の連続のセグメントを柱状に崩す（ｃｏｌｕｍｎａｒ  ｃｏｌｌａｐｓｅ）ことによって畝または溝を形成させた場合、それぞれの増分崩れ（ｉｎｃｒｅｍｅｎｔ  ｃｏｌｌａｐｓｅ）が幾分かずつ異なり、その結果実際の畝および溝に差が出る。その結果、畝および溝が整列していないために、好ましくは布の他の層に重なり合わない布が得られる。
【００２７】
図１は、ランダムな畝および溝２を有する、本発明の補強不織布１を示すデジタル写真のコピーである。畝および溝を有さないベース圧縮シート３を図２に示している。補強用スクリム４が、本発明の圧縮シートおよび布の両方で全体に見えている。
【００２８】
クレープ仕上げされた圧縮補強不織布は、たとえば、以下の工程を含んでなるプロセスを使用して製造することができる：
ａ）捲縮耐熱性有機繊維およびバインダー繊維を含んでなる第一および第二のウェブを形成する工程；
ｂ）前記ウェブをオープンメッシュスクリムと接触させる工程であって、前記スクリムが、第一のウェブと接触する第一の側を有し、そして前記スクリムが、第二のウェブと接触する第二の側を有していて、布集合体を形成する工程；
ｃ）前記布集合体にバインダー粉末を適用する工程；
ｄ）前記布集合体を加熱して、バインダー繊維およびバインダー粉末を活性化させる工程；
ｆ）前記布集合体を圧縮して、圧縮された状態とする工程；
ｇ）圧縮された状態の前記布集合体を冷却して、補強不織布を形成させる工程；および
ｈ）前記圧縮された布に畝および溝を付与する工程。
【００２９】
そのウェブは、低密度ウェブを作成することが可能な、いかなる方法を用いて形成してもよい。たとえば、繊維のベールから得られる捲縮ステープルファイバーとバインダー繊維との集塊物を、ピッカーのような装置を用いて開梱させることができる。好ましくはそれらの繊維は、約０．５５〜約１１０ｄｔｅｘ／フィラメント（０．５〜１００デニール／フィラメント）、好ましくは０．８８〜５６ｄｔｅｘ/フィラメント（０．８〜５０デニール/フィラメント）の線密度を有するステープルファイバーであるが、線密度の範囲が約１〜３３ｄｔｅｘ/フィラメント（０．９〜３０デニール/フィラメント）であれば、最も好ましい。
【００３０】
次いで、その開梱された繊維混合物を、たとえば空気コンベヤーのような各種使用可能な方法を用いてブレンドして、より均質な混合物を形成させることができる。別な方法として、ピッカーにおいて繊維を開梱させるより前に、繊維をブレンドして均質な混合物を形成させておくことも可能である。次いでその繊維のブレンド物を、カードのような装置を用いることにより繊維ウェブに転換させることができるが、他の方法たとえば繊維のエアレイ法を使用してもよい。いかなるクロスラッピングも使用することなく、その繊維ウェブを、カードからウェブとして直接使用するのが好ましい。しかしながら、所望により、次いで繊維ウェブをコンベヤーによってクロスラッパーのような装置に送って、個々のウェブをジグザグ構造で互いの上に層化させることによってクロスラップ構造を作って、ウェブを形成させることも可能である。
【００３１】
１種もしくはそれ以上のカードおよびオープンメッシュスクリムからの繊維ウェブは、次いで、輸送ベルトの上で捕集することができる。スクリムを２枚のウェブの間に挿入して、２ウェブ構造を作るのが好ましい。必要に応じて、その２枚のウェブのいずれかの上に追加のウェブを重ねることも可能である。次いで、そのウェブとスクリムを組み合わせたものに、バインダー粉末を、約３．４〜２４ｇ／ｍ２（０．１〜０．７ｏｚ／ｙｄ２）の好適な量で適用する。次いで、そのウェブ、バインダー粉末、およびスクリムの組合せ物を、バインダー繊維および粉末を軟化、活性化させ、繊維を互いに接着させるのに充分な温度とした、炉の中を通過させる。その炉の出口で、好ましくはシートを２本の鋼製ロールの間で圧縮し、複数の層を一体化して、凝集布とする。次いでその布を、その圧縮された状態のままで冷却するのが好ましい。
【００３２】
その圧縮された布に畝および溝を付与するには、各種の手段が利用できるが、一連のランダムな畝および溝を付与するクレープ法が好ましく、たとえば以下の特許に開示されているようなマイクロクレーピングまたはドライクレーピング法および装置が好ましい：国際公開第２００２/０７６７２３号パンフレット（ウォルトン（Ｗａｌｔｏｎ）ら）；米国特許第３，２６０，７７８号明細書（ウォルトン（Ｗａｌｔｏｎ））；米国特許第２，６２４，２４５号明細書（クルエット（Ｃｌｕｅｔｔ）；米国特許第３，４２６，４０５号明細書（ウォルトン（Ｗａｌｔｏｎ））；および米国特許第４，０９０，３８５号明細書（パッカード（Ｐａｃｋａｒｄ））。マイクロクレーピングファブリックのための装置は、マサチューセッツ州ウォルポール（Ｗａｌｐｏｌｅ，ＭＡ、０２０８１）のマイクレックス・コーポレーション（Ｍｉｃｒｅｘ  Ｃｏｒｐｏｒａｔｉｏｎ）から入手することができる。そのような装置では一般的に、クレープ仕上げすべき布を被動ロールに押しつけ、そのロールがウェブをリターディング要素たとえば、そのチップが被動ロールに隣り合うように保持された、リターディングブレードへと送る。そのリターディング要素がシートを繰り返して柱状に崩すことによって、ウェブがそれ自体の上に粗く折りたたまれ、好適な畝および溝が形成される。その崩したシートに熱を加えて、バインダー繊維および／またはバインダー粉末を、耐熱性繊維と接触している部分でさらに軟化または活性化させてもよい。このことは、畝および溝に幾分かの安定性を与えるのに役立つ；しかしながら、布中では耐熱性繊維が圧倒的に多いために、布の面で畝および溝と直角の方向にシートに張力を加えたときに、畝および溝の幾分かは平坦化される可能性がある。ベース圧縮シートは、マイクロクレーピング加工の際に、単位面積あたりシートへの荷重の増加に応じて、約４〜３０パーセント、好ましくは８〜２５パーセント、機械的に線形圧縮される。
【００３３】
次いで、本発明の布を、家具の一部、あるいは好ましくは、マットレスおよび基礎セット（ｆｏｕｎｄａｔｉｏｎ  ｓｅｔ）のような物品に組み込んでもよい。マットレスをファイヤーブロックする一つの方法は、マットレスコアのパネルおよび縁を本発明の布を用いて完全に覆い、縫い目のところでマットレスをくるむようにその布を互いに縫製するものである。これによって、そのパネルまたは縁が火炎に暴露されたとしても、そのマットレスはファイヤーブロックされることになるであろう。しかしながら、好ましいプロセスにおいては、本発明の布をまずスリーブまたはポケット構造に縫製し、次いでその構造物を、予め圧縮されたフォームマットレスの上に滑りはめする。マットレスがスリーブの中の定位置に収まったら、フォームマットレスへの圧縮を取り除き、次いで布構造における開口部を縫製するが、所望により、フォームマットレスをその材料で完全に覆うことも可能である。フォームマットレスへの圧縮が解放されたときに、そのフォームマットレスが膨張して布に張力を及ぼし、少なくとも部分的に延伸して、多くの畝および溝を平坦化させるように、布構造物の寸法を規定しておくのが好ましい。基礎部分、たとえばボックススプリングは通常は、完全にファイヤーブロックする必要はなく、一般的には縁がファイヤーブロックされていることだけが要求されていて、基礎部の上側面およびパネルにおけるファイヤーブロックは任意となっている。しかしながら、本発明の補強不織布は、所望により、基礎部の縁またはパネルいずれにも使用可能である。
【００３４】
この補強不織布は、カリフォルニア州技術公報（Ｃａｌｉｆｏｒｎｉａ  Ｔｅｃｈｎｉｃａｌ  Ｂｕｌｌｅｔｉｎ）６０３（２００３年７月発行）に合格できない物品に充分なファイヤーブロック性を与え、化学的難燃化物質を添加しなくてもその物品をカリフォルニア州技術公報（Ｃａｌｉｆｏｒｎｉａ  Ｔｅｃｈｎｉｃａｌ  Ｂｕｌｌｅｔｉｎ）６０３（２００３年７月発行）に合格させることができる、と考えられる。この補強不織布は、これ無しでは不合格となるマットレスを試験に合格できるようにする各種方法によって、マットレスのような物品の中に組み込むことができる。
【００３５】
試験方法
熱重量分析
本発明において使用される繊維は、所定の昇温率で高温にまで加熱したときに、それらの繊維重量の一部を保持する。この繊維重量は、デラウェア州ニューアーク（Ｎｅｗａｒｋ，Ｄｅｌａｗａｒｅ）のＴＡ・インストルメンツ（ＴＡ  Ｉｎｓｔｒｕｍｅｎｔｓ）（ウォーターズ・コーポレーション（Ｗａｔｅｒｓ  Ｃｏｒｐｏｒａｔｉｏｎ）の１ディビジョン）から入手可能な、サーモグラバメトリック・アナライザー（Ｔｈｅｒｍｏｇｒａｖａｍｅｔｒｉｃ  Ａｎａｌｙｚｅｒ）（ＴＧＡ）モデル２９５０を使用して測定した。このＴＧＡは、昇温に対するサンプルの重量損失のスキャン図を与える。ＴＡ・ユニバーサル・アナリシス（ＴＡ  Ｕｎｉｖｅｒｓａｌ  Ａｎａｌｙｓｉｓ）プログラムを使用すると、各記録温度におけるパーセント重量損失を測定することができる。そのプログラムプロファイルは以下のものからなっている：５０℃においてサンプルを平衡化；５０℃から１０００℃まで、１０℃／分または２０℃／分で温度上昇；ガスとしての空気を１０ｍＬ／分で供給；サンプル容器として５００マイクロリットルのセラミックカップ（製品番号；９５２０１８．９１０）を使用。
【００３６】
試験手順は下記の通りである。ＴＡ・システムズ（ＴＡ  Ｓｙｓｔｅｍｓ）２９００コントローラー上のＴＧＡスクリーンを用いてＴＧＡのプログラミングをした。サンプルＩＤを入力し、計画している昇温速度プログラムの２０度／分を選択した。機器の風袋機能を利用して、空のサンプルカップの風袋を引いた。繊維のサンプルを長さ約１/１６"（０．１６ｃｍ）に切断し、サンプルパンにそのサンプルを緩く充填した。サンプル重量は、１０〜５０ｍｇの範囲に入るようにした。ＴＧＡには天秤が付属しているので、予め正確な重量を測定しておく必要はない。サンプルは一切、パンの外側には出ないようにするべきである。充填したサンプルパンを、天秤のワイヤーの上に載せ、熱電対をパンの上端の近くではあるが、それには触れないようにセットした。炉をパンの上にかぶせ、ＴＧＡを開始する。プログラムが完了したら、ＴＧＡが自動的に炉を下げ、サンプルパンを外し、冷却モードに入る。次いで、ＴＡ・システム・２９００・ユニバーサル・アナリシス（ＴＡ  Ｓｙｓｔｅｍ  ２９００  Ｕｎｉｖｅｒｓａｌ  Ａｎａｌｙｓｉｓ）プログラムを使用して、解析を行い、所定の温度範囲におけるパーセント重量損失についてのＴＧＡスキャンを生成させる。
【００３７】
厚み
実施例１および２においては、ベース圧縮シートおよび畝および溝を有する補強不織布のいずれの厚み測定も、ＡＳＴＭ  Ｄ１７７７−９６のオプション１を使用して測定した。実施例３においては、その厚みは、ＡＳＴＭ  Ｄ５７３６−９５を用いて測定した。
【００３８】
伸び
実施例においては、荷重下の伸びをＡＳＴＭ  Ｄ５０３４の手順に修正を加えて測定したが、歪みを固定荷重２ポンド／インチで停止させた。次いでサンプルを、その伸びで１５分間維持し、その後、荷重を減らしてゼロとし、永久伸びを測定した。これは、実施例においてはＡＳＴＭ  Ｄ５０３４（修正）と記載した。
【００３９】
布組成物に関する実施例では、特に断らない限り、部およびパーセントはすべて重量基準である。
【実施例】
【００４０】
実施例１
補強不織布を以下のようにして調製した。８０重量部の２．２ｄｐｆ、カット長さ２”のタイプ９７０ケブラー（Ｋｅｖｌａｒ）（登録商標）ブランドステープルファイバー、および２０部の４ｄｐｆ、カット長さ２”のタイプ４０８０ユニチカ（Ｕｎｉｔｉｋａ）バインダー繊維を、ベールから二つのカードへ供給しながらブレンドした。その二つのカードからの繊維ウェブを、輸送ベルトの上で捕集して、約１３２グラム／平方メートルの目付けを有する繊維ウェブを作成した。ポリエステルフィラメントヤーンのオープンメッシュスクリムを、第一の二つのカードによって形成された２枚のウェブの間に挿入させた。そのオープンメッシュスクリムは、ベイエックス（Ｂａｙｅｘ）（登録商標）ＰＱＲＳ４３５１/Ｒ１７・スクリムであった。得られた構造物は、オープンメッシュスクリムの片側の上に一つのカードウェブ、スクリムのもう一つの側の上に一つのカードウェブを有していた。
【００４１】
ＥＭＳグリルテックス（ＥＭＳ  Ｇｒｉｌｔｅｘ）６Ｅ・Ｐ８２/０２９ポリエステルタイプ接着性粉末をウェブとスクリムを組み合わせたものに、シートの全重量が約１３２グラム／平方メートルになるような量で適用した。ウェブ、バインダー粉末、およびスクリムを組み合わせたものを、１４０℃（２８５゜Ｆ）の炉の中を通過させて、バインダー繊維および粉末を活性化させた。炉の出口で、シートをギャップ０”の２本の鋼製ロールの間で圧縮すると、それらの成分が一体化されて凝集布となった。次いでその布を、その圧縮された状態のままで冷却させた。
【００４２】
その布の最終的な組成は、約５８％のケブラー（Ｋｅｖｌａｒ）（登録商標）繊維、１５％のバインダー繊維、２０％のポリエステルスクリム、および７％のバインダー粉末であった。その圧縮された布は、１３２グラム／平方メートルの重量を有していた。その布の厚みは、ＡＳＴＭ  Ｄ１７７７−９６のオプション１で、約２２ミルであった。その布は、幅１インチあたり２ポンド荷重の荷重下（ＡＳＴＭ  Ｄ５０３４（修正））で、０．５パーセントの伸びを有していた。１５分後での永久伸び（ＡＳＴＭ  Ｄ５０３４（修正））は、０．１パーセントであった。
【００４３】
次いでその布を、マサチューセッツ州ウォルポール（Ｗａｌｐｏｌｅ，ＭＡ、）のマイクレックス・コーポレーション（Ｍｉｃｒｅｘ  Ｃｏｒｐｏｒａｔｉｏｎ）から入手可能なＡ・マイクレックス（Ａ  Ｍｉｃｒｅｘ）（登録商標）マイクロクレーパー（Ｍｉｃｒｏｃｒｅｐｅｒ））を使用してマイクロ捲縮化、またはマイクロクレープ化したが、その操作条件はコンパクション比約２５％であり、これによって直線１インチあたり約８．５の畝を有するシートが得られた。その布は、重量が約１８パーセント増えて１５６グラム／平方メートルとなり、厚みが約１５０パーセント増えて５７ミルとなった。この布は、幅１インチあたり２ポンドの荷重で、荷重下伸びが２１．８パーセントであった。この布の１５分後の永久伸びは、１６．６パーセントであった。
【００４４】
永久伸びは、荷重を取り除いてから１５分後でのサンプルの長さの増加パーセントである。コンパクション比は、シートをマイクロクレーピングしたための、シートの縦方向における長さの減少パーセントである。
【００４５】
実施例２
実施例１と同様にして補強不織布を調製したが、ただし、ポリエステルバインダー繊維を、実質的に同量のグリルテックス・ＰＡ・バイコ・ＢＡ（Ｇｒｉｌｔｅｘ  ＰＡ  Ｂｉｋｏ  ＢＡ）１４０、８ｄｐｆ、カット長さ２インチのナイロンバインダー繊維に置き換えた。
【００４６】
その布の最終的な組成は、約５９％のケブラー（Ｋｅｖｌａｒ）（登録商標）繊維、１５％のバインダー繊維、１９％のポリエステルスクリム、および７％のバインダー粉末であった。その圧縮された布は、１２４グラム／平方メートルの重量を有し、また、布はＡＳＴＭ  Ｄ１７７７−９６のオプション１で測定して、約２３ミルの厚みを有していた。その布は、１インチあたり２ポンド荷重の荷重下（ＡＳＴＭ  Ｄ５０３４（修正））で、０．６パーセントの伸びを有していた。１５分後での永久伸び（ＡＳＴＭ  Ｄ５０３４（修正））は、０．１パーセントであった。
【００４７】
次いでその布を前述のようにして、マイクロ捲縮化、またはマイクロクレープ化したが、ただし約１５％のコンパクション比を使用したので、その結果、得られたシートは直線１インチあたり約１２．４の畝を有していた。布は直線１インチあたりもっと多くの畝を有していたが、畝および溝の大きさが減っていた。その布は、重量が約９パーセント増えて１３５グラム／平方メートルとなり、厚みが約７８パーセント増えて４１ミルとなった。この布は、幅１インチあたり２ポンドの荷重で、荷重下伸びが１４．９５パーセントであった。この布の１５分後の永久伸びは、６．７パーセントであった。
【００４８】
実施例３
この実施例では、本発明の補強布のバルキー化挙動について説明する。補強不織布は実施例１と同様にして調製した。この布の初期厚みは０．０７４インチ（１．９ｍｍ）であった。この布のサンプルを、各種の温度とした加熱炉の中に置き、サンプルのバルキー化の開始が肉眼で観察された時間を記録した。肉眼によるサンプルの観察を続けると、サンプルが実質的に完全にバルキー化されるまでの時間は温度によって変化し、実質的に完全なバルキー化が起きた時間は、１５０℃で試験したサンプルにおける約５分から、２５０℃で試験したサンプルにおける約１．５分までであった。それらのサンプルを炉の中に全部で１５分間置いておいて、最終的なバルキー化の厚みを記録した。それらのサンプルの最終的なバルキー化厚みは、荷重０でメジャー・マチック（Ｍｅａｓｕｒｅ−Ｍａｔｉｃ）ゲージを使用して測定したが（ＡＳＴＭ  Ｄ５７３６−９５）、その結果を表に示す。
【００４９】
【表１】
2008520851.tif 000002
【図面の簡単な説明】
【００５０】
【図１】本発明の畝および溝を有する代表的な補強不織布のデジタル写真のコピーである。
【図２】本発明の補強不織布を製造するために使用される、代表的なベース圧縮シートのデジタル写真のコピーである。
【図１】
2008520851.tif 000003
【図２】
2008520851.tif 000004
【国際調査報告】
2008520851.tif 000005
2008520851.tif 000006
2008520851.tif 000007